СПОСОБ ОБЛИЦОВКИ И УТЕПЛЕНИЯ ПОВЕРХНОСТЕЙ ПОЛОВ, СТЕН И ПОТОЛКОВ ПРОМЫШЛЕННЫХ И ГРАЖДАНСКИХ ЗДАНИЙ
METHOD FOR LINING AND HEAT INSULATION OF SURFACES OF FLOORS, WALLS AND CEILINGS OF INDUSTRIAL AND CIVIL BUILDINGS

Известен способ облицовки листовыми материалами по смонтированному и прикрепленному к облицовываемой поверхности металлическому каркасу с заполнением элементов каркаса плитным или рулонным утеплителем (технология KNAUF).
Недостатками данного способа являются:
- необходимость устройства металлического каркаса;
- прерывистость утеплителя на элементах каркаса;
- наличие мостиков холода по элементам каркаса;
- снижение со временем характеристик утеплителя ввиду его слеживания, оползания, выпадение конденсата и пр.;
- повышенная акустика в облицованных помещениях;
- необходимость работы с применением средств индивидуальной защиты ввиду вредных условий работы при монтаже и раскрое утеплителя.
Известен также способ облицовки стен, при котором плитный утеплитель наклеивают на поверхность стены, оштукатуривают его и окрашивают /патент РФ № 2235838, опубликован 10.09.2004/.
Основными недостатками данного способа являются его низкая технологичность и низкие механические характеристики облицовки.
В основу заявляемого изобретения положена задача создания универсального способа облицовки и утепления повехностей полов, стен и потолков, обеспечивающего повышение экономической и технологической эффективности процесса.
Технический результат, который может быть получен при реализации заявляемого способа, состоит в улучшении технологичности производства работ и повышении эксплуатационных характеристик облицовки за счет эффективной организации производства монтажных работ ввиду разделения операций по монтажу облицовки и заполнению утеплителем с применением средств механизации, и эффективности работы утеплителя, соразмерной со сроком эксплуатации здания при одновременном снижении стоимости капитальных затрат.
Способ поясняется чертежом, где приведена схема обустройства облицовки.
Способ осуществляют следующим образом.
Прогрунтованный с тыльной стороны лист облицовки 1 с прикрепленными к нему нащельниками 2, изготовленными из отходов листового материала либо из листовой оцинкованной стали толщиной 0,5-0,7 мм, подводят к месту стыковки с предыдущим листом 3, фиксируют его шурупами к нащельникам предыдущего листа 4, сверлят монтажные отверстия 5 в стене 6 непосредственно через лист либо через маячные рейки, исходя из жесткости листового материала, закручивают в них дюбель-шурупы или саморезы 7 с контролем вертикальных и горизонтальных плоскостей по их головкам, сверлят в листе технологические отверстия 8 для обеспечения доступа к местам крепления листа, запенивают через них и по периметру листа монтажную пену 9, в результате расширения которой лист поддавливается и фиксируется к головке самореза (монтажной рейке) и становится в проектное положение. Стыковка листов на углах обеспечивается через гнутые уголки 50×50 мм из листовой оцинкованной стали толщиной 0,5-0,7 мм, а стыковка в плоскости - через нащельники, изготовленные из полос той же стали шириной 70 мм или из отходов листовых материалов с креплением к ним шурупами.
В случае нежелательности сверления технологических отверстий, запенивание мест крепления производится через боковой зазор между стеной и нащельником с применением удлинителя к монтажному пистолету.
При необходимости утепления облицованной поверхности заполняют образовавшиеся пустоты между стеной и тыльной стороной листа раствором утеплителя 10 методом инъекцирования снизу вверх либо самотеком сверху вниз, снимают монтажные рейки в случае их установки, удаляют саморезы, либо докручивают их до листа, исходя из показаний по адгезии и прочности стены, шпаклюют стыки, технологические отверстия, головки шурупов и саморезов.
В качестве примера осуществления способа была выполнена облицовка стены гипсоволоконным листом толщиной 12 мм без применения маячных реек с использованием в качестве утеплителя раствора "Термопор-С " средней толщиной 25 мм со следующими техническими характеристиками:
- коэффициент теплопроводности - 0,06 Вт/м°С;
3
- плотность готового раствора<400 кг/м;
- прочность на сжатие через 28 суток - 10 МПа;
- адгезия к основанию - 0,1 МПа.
По своим теплоизоляционным характеристикам уложенный слой в 25 мм сравним с бетонной стеной толщиной 75 см или с кирпичной стеной толщиной в один кирпич.